СПОСОБ МОДИФИКАЦИИ ТЕХНОЛОГИЧЕСКИХ СВОЙСТВ ЖЕЛЕЗНЫХ РУД СЛОЖНОГО ВЕЩЕСТВЕННОГО СОСТАВА

1. Способ модификации технологических свойств железных руд сложного вещественного состава, включающий стадиальное дробление до заданной крупности, сухую магнитную сепарацию дробленого продукта посредством вращающихся барабанов магнитных сепараторов с разделением железных руд на магнитный промпродукт и немагнитные хвосты, обогащение магнитного промпродукта и выделение хвостов в отвал через приемники продуктов обогащения, отличающийся тем, что первоначально в железных рудах сложного вещественного состава определяют технологические свойства, затем регулированием сухой магнитной сепарации выделяют в немагнитные хвосты максимальное количество непродуктивных минералогических разновидностей железных руд и обеспечивают установленные технологические потери магнетитового железа в немагнитных хвостах, при этом за счет концентрации продуктивных минералогических разновидностей железных руд повышают продуктивность и технологические свойства магнитного промпродукта, который затем через приемники продуктов обогащения направляют на обогащение по технологическим схемам с применением стадиального измельчения, классификации, мокрой магнитной сепарации и дешламации, а при получении конечного продукта обогащения - концентрата заданного качества по массовой доле полезного компонента - его фильтруют.
2. Способ по п.1, отличающийся тем, что забалансовые железные руды и малопродуктивные минералогические разновидности балансовых руд относят к непродуктивным минералогическим разновидностям.
3. Способ по п.1, отличающийся тем, что регулирование сухой магнитной сепарации осуществляют посредством изменения производительности магнитных сепараторов, положения отсекающего шиберного устройства магнитных сепараторов, частоты вращения и параметров магнитного поля барабанов магнитных сепараторов, формирования заданных технологических свойств железных руд, поступающих на дробление, и крупности дробленых железных руд.
4. Способ по п.1, отличающийся тем, что технологические свойства, вещественный и минералогический состав железных руд определяют в соответствии с геолого-технологической классификацией железных руд месторождений сложного вещественного состава.
5. Способ по п.1, отличающийся тем, что технологические свойства железных руд, продуктивных и непродуктивных минералогических разновидностей определяют по значению массовой доли железа магнетитового, обогатимости и массовой доли рудных зерен класса менее 30 мкм.
6. Способ по п.1, отличающийся тем, что по технологическим свойствам непродуктивные минералогические разновидности железных руд относят к труднообогатимым типам руд, а продуктивные минералогические разновидности - к легкообогатимым.